(57)【要約】  本開示は、物品を提供する。一実施形態では、物品は、第１の構造構成要素および第２の構造構成要素を含む。第１の構造構成要素は、ポリカーボネート組成物を含む。第２の構造構成要素は、（ｉ）エチレン／α−オレフィンマルチブロックコポリマーと、（ｉｉ）エチレン／エステルコポリマーである官能性ポリマー改質剤とのポリマーブレンドを含む。第２の構造構成要素は、第１の構造構成要素に接着されている。【特許請求の範囲】
【請求項１】
物品であって、
ポリカーボネート組成物を含む第１の構造構成要素と、
（ｉ）エチレンモノマーおよびα−オレフィンコモノマーからなるエチレン／α−オレフィンマルチブロックコポリマーと、（ｉｉ）エチレン／エステルコポリマーである官能性ポリマー改質剤とのポリマーブレンドを含む第２の構造構成要素と、を含み、
前記第２の構造構成要素は、前記第１の構造構成要素に接着されている、物品。
【請求項２】
前記エチレン／エステルコポリマーが、構造体（１）を有するエステルコモノマーを含むエチレン系コポリマーであって、
【化１】
2019521884.tif 000007
式中、Ｒ１およびＲ２の各々は独立して、Ｃ１−Ｃ２ヒドロカルボニル基である、請求項１に記載の物品。
【請求項３】
前記第２の構造構成要素が、（ｉ）前記エチレン／α−オレフィンマルチブロックコポリマーと、（ｉｉ）エチレン／エステルコポリマーである前記官能性ポリマー改質剤と、（ｉｉｉ）オレフィン系ポリマーであって、前記エチレン／α−オレフィンマルチブロックコポリマーとは異なる、オレフィン系ポリマーとのポリマーブレンドを含む、請求項２に記載の物品。
【請求項４】
前記第２の構造構成要素が、８０重量％パーセント〜９０重量％の前記エチレン／α−オレフィンマルチブロックコポリマーと、２０重量％〜１０重量％の前記エチレン／エステルコポリマーと、を含む、請求項１〜３のいずれかに記載の物品。
【請求項５】
前記第２の構造構成要素が、前記第１の構造構成要素にオーバーモールドされている、請求項１〜４のいずれかに記載の物品。
【請求項６】
前記第２の構造構成要素と前記第１の構造構成要素との間に２．５Ｎ／ｍｍ〜５．０Ｎ／ｍｍの９０°剥離強度を有する、請求項１〜５のいずれかに記載の物品。
【請求項７】
前記第２の構造構成要素が、前記第１の構造構成要素に直接接触している、請求項６に記載の物品。
【請求項８】
前記第２の構造構成要素が、８０重量％〜９０重量％の前記エチレン／α−オレフィンマルチブロックコポリマーと、２０重量％〜１０重量％のエチレンビニルアセテートコポリマーとを含み、
前記物品が、前記第２の構造構成要素と前記第１の構造構成要素との間に３．０Ｎ／ｍｍ〜５．０Ｎ／ｍｍの９０°剥離強度を有する、請求項７に記載の物品。
【請求項９】
前記第２の構造構成要素が、前記エチレン／α−オレフィンマルチブロックコポリマーおよびエチレンビニルアセテートコポリマーからなる、請求項８に記載の物品。
【請求項１０】
前記第２の構造構成要素が、８０重量％〜９０重量％の前記エチレン／α−オレフィンマルチブロックコポリマーと、２０重量％〜１０重量％のエチレンエチルアクリレートコポリマーとを含み、
前記物品が、前記第２の構造構成要素と前記第１の構造構成要素との間に３．０Ｎ／ｍｍ〜５．０Ｎ／ｍｍの９０°剥離強度を有する、請求項７に記載の物品。
【請求項１１】
前記第２の構造構成要素が、前記エチレン／α−オレフィンマルチブロックコポリマーおよび前記エチレンエチルアクリレートコポリマーからなる、請求項１０に記載の物品。
【発明の詳細な説明】
【背景技術】
【０００１】
多くの場合、例えば軟質グリップまたは軟質カバーを提供するために、ポリカーボネートなどの硬質ポリマー基材上にエラストマー材料を直接成形することが望ましい。しかし、多くのエラストマー材料は、オレフィン系であり、そのようなエラストマー材料を本質的に極性であるポリカーボネートと非相溶性にする非極性である。この非極性／極性の二分は、従来のオレフィン系エラストマーとポリカーボネートとの間の接着性を問題にする。
【０００２】
当該技術分野は、ポリカーボネートに接着するエラストマー材料の必要性を認識している。特にオーバーモールド用途のための、ポリカーボネートへの適切な接着を提供するオレフィン系エラストマー材料に対する必要性がさらに存在する。
【発明の概要】
【０００３】
本開示は、物品を提供する。一実施形態では、物品は、第１の構造構成要素および第２の構造構成要素を含む。第１の構造構成要素は、ポリカーボネート組成物を含む。第２の構造構成要素は、（ｉ）エチレン／α−オレフィンマルチブロックコポリマーと、（ｉｉ）エチレン／エステルコポリマーである官能性ポリマー改質剤とのポリマーブレンドを含む。第２の構造構成要素は、第１の構造構成要素に接着されている。
【０００４】
定義
本明細書中の元素の周期律表への全ての言及は、ＣＲＣ  Ｐｒｅｓｓ，Ｉｎｃ．，２００３によって出版および著作権化されている元素の周期律表を指すものとする。また、族（複数可）への全ての言及は、族の番号付けに関してＩＵＰＡＣシステムを使用するこの元素周期表に反映される族（複数可）である。反対のことが記載されないか、文脈から示唆されないか、または当該技術分野で慣習的でない限り、全ての構成要素およびパーセントは、重量に基づく。米国特許実務の目的のため、本明細書で参照される任意の特許、特許出願、または刊行物の内容は、参照によってそれらの全体が本明細書に組み込まれる（または、それらの同等な米国版が、参照によってそのように組み込まれる）。
【０００５】
本明細書に開示される数値範囲は、下限値および上限値からの、それらを含む全ての値を含む。明示的な値（例えば、１、または２、または３から、５、または６、または７まで）を含む範囲について、任意の２つの明示的な値の間のあらゆる下位範囲（例えば、１〜２、２〜６、５〜７、３〜７、５〜６等）も含まれる。
【０００６】
否定する記載がない限り、文脈から暗に、または本技術分野において慣習的でない限り、全ての構成要素およびパーセントは、重量に基づき、全ての試験方法は、本開示の出願日の時点で現行のものである。
【０００７】
「ブレンド」、「ポリマーブレンド」などの用語は、２つ以上のポリマーの組成物である。そのようなブレンドは、混和性である場合も、そうでない場合もある。そのようなブレンドは、相分離している場合も、そうでない場合もある。そのようなブレンドは、透過電子分光法、光散乱、Ｘ線散乱、および当該技術分野で既知の任意の他の方法から決定される、１つ以上のドメイン構成を含有している場合も、そうでない場合もある。ブレンドは、積層ではないが、積層の１つ以上の層がブレンドを含み得る。
【０００８】
「組成物」および類似の用語は、２つ以上の材料の混合物である。反応前混合物、反応混合物、および反応後混合物は、組成物中に含まれて、それらの後者は、反応生成物および副生成物、ならびに、もしあれば、反応前混合物または反応混合物の１つ以上の成分から形成される反応混合物の未反応成分および分解生成物を含む。
【０００９】
「〜を含む（ｃｏｍｐｒｉｓｉｎｇ）」、「〜を含む（ｉｎｃｌｕｄｉｎｇ）」、「〜を有する（ｈａｖｉｎｇ）」という用語、およびそれらの派生語は、それらが具体的に開示されているか否かにかかわらず、任意の追加の成分、ステップ、または手順の存在を除外することを意図するものではない。曖昧さを避けるために、用語「含む」を使用して請求される全ての組成物は、別途記載がない限り、任意の追加の添加剤、アジュバント、またはポリマー化合物であるか否かにかかわらず化合物を含んでもよい。対照的に、「本質的に〜から成る」という用語は、操作性に必須ではないものを除いて、あらゆる後続の記載の範囲から、任意の他の構成要素、ステップ、または手順を除外する。「から成る」という用語は、具体的に規定または列挙されていない任意の構成要素、ステップ、または手順を除外する。
【００１０】
密度は、ＡＳＴＭ  Ｄ  ７９２に従って測定する。
【００１１】
「エチレン系ポリマー」および類似の用語は、５０重量パーセント超の重合エチレンモノマー（重合性モノマーの総量に基づいて）を含むオレフィン系ポリマーである。
【００１２】
「インターポリマー」は、少なくとも２つの異なるモノマーの重合によって調製されるポリマーである。この総称は、２種の異なるモノマーから調製されるポリマーを指すために通常用いられるコポリマー、および３種以上の異なる種類のモノマーから調製されるポリマー、例えばターポリマー、テトラポリマー等を含む。
【００１３】
メルトフローレート（ＭＦＲ）は、ＡＳＴＭ  Ｄ  １２３８、条件２３０℃／２．１６ｋｇ（ｇ／１０分）に従って測定される。
【００１４】
メルトインデックス（ＭＩ）は、ＡＳＴＭ  Ｄ  １２３８、条件１９０℃／２．１６ｋｇ（ｇ／１０分）に従って測定される。
【００１５】
本明細書で使用される場合、融点即ち「Ｔｍ」（プロットされたＤＳＣ曲線の形状に関連して、融解ピークとも称される）は典型的には、ＵＳＰ５，７８３，６３８に記載される、ポリオレフィンの融点または融解ピークを測定するためのＤＳＣ（示差走査熱量測定）技術によって測定され、Ｔｍは１０℃／分の傾斜率で取られる第２の熱溶解温度であり、Ｔｍは最大のピークである。（ジュール／グラム、Ｊ／ｇで測定される）融解熱（Ｈｆ）およびピーク溶解温度は、第２の熱曲線から報告される。ピーク結晶化温度は、冷却曲線から決定される。結晶化温度（Ｔｃ）は、結晶化ピークの高温側に接線を引いたことを除いて、上記のＤＳＣ冷却曲線から決定される。この接線がベースラインと交差する場所が、外挿された結晶化開始（Ｔｃ）である。２つ以上のポリオレフィンを含む多くの混成物は、１つ以上の融点または融解ピークを有し、多くの個々のポリオレフィンは１つのみの融点または融解ピークを含むことに留意されたい。
【００１６】
本明細書で用いられる場合、「オレフィン系ポリマー」は、（重合可能モノマーの総量に基づいて）５０重量パーセント超の重合オレフィンモノマーを含有するポリマーであり、任意で、少なくとも１つのコモノマーを含有し得る。オレフィン系ポリマーの非限定的な例としては、エチレン系ポリマーおよびプロピレン系ポリマーが挙げられる。
【００１７】
「オーバーモールドする」、「オーバーモールドされた」などの用語は、予め配置された基材を含む型に１つの樹脂を注入し、この基材上に成形するプロセスである。オーバーモールドは、典型的には、あるポリマー樹脂を別のポリマー基材上にオーバーモールドすることによって、最終生成物の性能および特性を改善するために使用される。オーバーモールドはシームレスで統合された部品を形成するために使用され得る。オーバーモールドされた部品の非限定的な例としては、機械的アセンブリに通常関連する衛生的な懸念なしに追加の把持特性を提供する電動工具および台所用品上の柔軟なグリップハンドルが挙げられる。基材は、ポリマー材料、金属、またはセラミック部品のような任意の適切な材料であり得る。
【００１８】
剥離試験（９０°）または９０°剥離試験−９０°剥離試験は、以下のように行われる。１インチ（２．５４ｃｍ）幅のストリップをオーバーモールドされた層に打ち抜く。基材を、潤滑レール上を水平に摺動する装置内にクランプする。ストリップの一方の端部を、負荷フレームの垂直ジョーにクランプする。試験中、このストリップを２インチ（５．０８ｃｍ）／分の速度で上方に剥離する。摺動装置は、試験中に自由に動いて、９０度の剥離角度を維持する。力対変位曲線を測定し、接着強度を１インチ（２．５４ｃｍ）と２インチ（５．０８ｃｍ）の変位の間で観察される力からニュートン／ミリメートル（Ｎ／ｍｍ）で記録する。
【００１９】
「ポリマー」は、重合形態で、ポリマーを構成する複数の、かつ／または繰り返しの「単位」または「マー単位」をもたらす、同一または異なる種類のモノマーを重合することによって調製される化合物である。したがって、一般的な用語のポリマーは、用語ホモポリマーを含み、通常、１種類のモノマーのみから調製されたポリマーを指すのに用いられ、用語コポリマーは、通常、少なくとも２種類のモノマーから調製されたポリマーを指す。また、ランダム、ブロックなどの全ての形態のコポリマーも包含する。用語「エチレン／α−オレフィンポリマー」および「プロピレン／α−オレフィンポリマー」は、それぞれエチレンまたはプロピレンを重合させて調製した上述のコポリマーおよび１種以上の追加の重合可能なα−オレフィンモノマーを示す。ポリマーは、多くの場合、特定のモノマーまたはモノマーの種類に「基づいて」、特定のモノマー含有量を「含む」など、１つ以上の特定のモノマー「から作られる」ものと言及されるが、この文脈では、用語「モノマー」は、特定されたモノマーの重合残留物を指し、非重合種には言及していないことを理解していることに留意する。一般に、本明細書中のポリマーは、対応するモノマーの重合形態である「単位」に基づくものを指す。
【００２０】
「プロピレン系ポリマー」は、（重合可能モノマーの総量に基づいて）５０重量パーセント超の重合プロピレンモノマーを含有するポリマーであり、任意で、少なくとも１つのコモノマーを含有し得る。
【発明を実施するための形態】
【００２１】
本開示は、物品を対象とする。一実施形態では、物品は、第１の構造構成要素および第２の構造構成要素を含む。第１の構造構成要素は、ポリカーボネート組成物を含む。第２の構造構成要素は、ポリマーブレンドを含む。ポリマーブレンドは、（ｉ）エチレン／α−オレフィンマルチブロックコポリマーと、（ｉｉ）エチレン／エステルコポリマーである官能性ポリマー改質剤とを含む。第２の構造構成要素は、第１の構造構成要素に接着されている。
【００２２】
本発明の物品は、第１の構造構成要素および第２の構造構成要素を含む。本明細書で使用する「構造構成要素」は、より大きな物理的物品の別個の部分である。各構造構成要素は、材料の複合体を含むことができ、そうでなければ構成されることができる。適切な構造構成要素の非限定的な例には、基材、フィルム、フィルム層、コーティング、グリップ、ケース、ケーシング、カバー、ハンドル、容器、パネル、およびハウジングが含まれる。
【００２３】
１．第１の構造構成要素
本発明の物品の第１の構造構成要素は、ポリカーボネート組成物で構成される。「ポリカーボネート」は、典型的には、脂肪族または芳香族ジオールなどの二価フェノールとの炭酸誘導体の反応によって生成される熱可塑性樹脂である。二価フェノールは、一般式ＨＯ−−Ｚ−−ＯＨを有し、式中、Ｚは、酸素原子が直接連結している６〜３０個の炭素原子の単核または多核芳香族基を含む。芳香族基は、１つ以上のヘテロ原子を含んでいてもよく、１つ以上の基、例えば１つ以上の酸素、窒素、硫黄、リン、および／またはハロゲン、１つ以上の一価の炭化水素基、例えば、１つ以上のアルキル、シクロアルキル、またはアリール基、および／または１つ以上のアルコキシおよび／またはアリールオキシ基で置換されてもよい。
【００２４】
一実施形態では、二価フェノールのＺ基は、以下の式（Ｉ）を有する。
【００２５】
【化１】
2019521884.tif 000002
【００２６】
式中、Ｂは単結合、１〜１５個の炭素原子、もしくは１〜６個の炭素原子を含有する二価の炭化水素基、または−−Ｃ（ＣＨ３）２−−、−−Ｓ−−、−−Ｓ−−Ｓ−−、−−Ｓ（Ｏ）−−、−−Ｓ（Ｏ２）−−、−−Ｏ−−、または−−Ｃ（Ｏ）−−であり、Ｘ１、Ｘ２、Ｘ３、およびＸ４は独立して水素であり、ハロゲン、または塩素、臭素もしくはフッ素であり、アルキル、シクロアルキル、またはアリールのような一価の炭化水素基であり、アルコキシまたはアリールオキシである。アルキル基は、メチル、エチル、ｎ−プロピル、ｉ−プロピル、ｎ−ブチル、ｓ−ブチル、またはｔ−ブチル、またはペンチルもしくはヘキシル基などの１〜６個、または１〜４個の炭素原子を含有する。シクロアルキル基は、５または６個の炭素原子、例えばシクロペンチルまたはシクロヘキシルを含む。アリールおよびアリールオキシ基は、フェニル、ベンジル、フェニルオキシ、トリル、またはキシリルのような６〜８個の炭素原子を含む。アルコキシ基は、メトキシ、エトキシ、ｎ−プロポキシ、ｉ−プロポキシ、ｎ−ブトキシ、ｓ−ブトキシ、またはｔ−ブトキシ基のような１〜６個の炭素原子、または１〜４個の炭素原子を含む。一実施形態では、二価フェノールＨＯ−−Ｚ−−ＯＨ中のフェノール性ヒドロキシル基の両方が、式１の基中の基Ｂに対してパラ位で配置される。
【００２７】
一実施形態では、二価フェノールは、ビスフェノールＡ、ビスフェノールＡＰ、テトラブロモビスフェノールＡ、およびテトラメチルビスフェノールＡから選択される。さらなる実施形態では、二価フェノールはビスフェノールＡである。
【００２８】
炭酸誘導体は、脱離基を含むカーボネート前駆体であってもよい。脱離基は、二価フェノール化合物のアニオンによる攻撃においてカルボニル炭素から置換され得る。適切なカーボネート前駆体の非限定的な例としては、炭酸ジエステル、カルボニルハライド、またはアシルハライドが挙げられる。一実施形態では、カーボネート前駆体はホスゲンである。
【００２９】
重合プロセスは、二価フェノール、ビスフェノール、および二置換炭酸誘導体（ホスゲンなど）のようなカーボネート前駆体、またはハロホルメート（グリコールまたはジヒドロキシベンゼンのビスハロホルメートなど）の反応を伴う。これらの成分は、二価フェノール化合物が少なくとも部分的に溶解され、アルカリ性水溶液中で脱プロトン化されてビスフェノラート（フェネート）を形成する相界面法によって反応され、カーボネート前駆体がプロセスに供給され、好ましくは有機溶媒中で溶解される。２相混合物の他の相は、カーボネート前駆体およびポリカーボネート生成物が可溶性であるものの中から選択された水と混和しない非反応性有機溶媒である。
【００３０】
カーボネート前駆体（すなわち、ホスゲン）を、二価フェノール化合物の水性アルカリ性混合物と水不混和性非反応性有機溶媒との混合物と接触させる。カップリング触媒は、得られるポリマーの分子量および分子量分布に有意な影響を及ぼすことなく、カーボネート前駆体の添加中または添加後に添加することができる。
【００３１】
混合物は、水性アルカリ性混合物中のカーボネート前駆体を含む溶媒の小滴を分散させるかまたは懸濁させるのに十分な方法で攪拌される。かかる攪拌によって生成された有機相と水相との間の反応は、中間体として残存するか、モノマーもしくはオリゴマーとして残存するか（カップリング触媒が存在しない場合）、またはカーボネートポリマーに重合する（触媒が存在する場合）、二価フェノール化合物のビス（カーボネート前駆体）エステルを産生する。
【００３２】
連鎖停止剤（官能基を含む単官能性化合物、しばしばヒドロキシル基）は、ポリマー鎖の末端に残存する未反応のヒドロキシルまたは炭酸エステル基を置換することができるアニオンを生成するために使用され得る。
【００３３】
ホスゲン以外の反応性アシルハライドは、縮合重合可能であり、終結化合物（単官能性）、コモノマー（二官能性）、または分岐剤（三官能性以上）としてポリカーボネートに使用することができる。
【００３４】
重合が完了すると、有機相および水相が分離され、有機相の精製およびそこからのポリカーボネート生成物の回収が可能になる。
【００３５】
適切なポリカーボネートの非限定的な例は、ＣＡＬＩＢＲＥ３０１−１５のようなＳｕｍｉｋａ  Ｓｔｙｒｏｎ  Ｐｏｌｙｃａｒｂｏｎａｔｅ  Ｌｉｍｉｔｅｄから商標ＣＡＬＩＢＲＥで販売されているポリカーボネートである。
【００３６】
一実施形態では、ポリカーボネート組成物は、ポリカーボネートと、（ｉ）アクリロニトリル−ブタジエン−スチレン（ＡＢＳ）、（ｉｉ）シリコン−ポリカーボネートコポリマー、および（ｉｉｉ）（ｉ）と（ｉｉ）の組み合わせからなるブレンドである。
【００３７】
ポリカーボネート組成物は、任意で、１つ以上の充填剤を含むことができる。適切な充填剤の非限定的な例としては、タルク、炭酸カルシウム、石炭フライアッシュ、カーボンブラック、ガラス繊維、および木粉、ならびにそれらの組み合わせが挙げられる。
【００３８】
一実施形態では、第１の構造構成要素のポリカーボネート組成物は、ポリカーボネートのみからなる。
【００３９】
２．第２の構造構成要素
本発明の物品は、第２の構造構成要素を含む。第２の構造構成要素は、（ｉ）エチレン／α−オレフィンマルチブロックコポリマーと、（ｉｉ）エチレン／エステルコポリマーである官能性ポリマー改質剤とのポリマーブレンドからなる。
【００４０】
Ａ．エチレン／α−オレフィンマルチブロックコポリマー
用語「エチレン／α−オレフィンマルチブロックコポリマー」は、エチレン系ポリマーであり、エチレン、および化学的または物理的特性が異なる２つ以上の重合モノマー単位の複数のブロックまたはセグメントによって特徴付けられる１つ以上の共重合可能なα−オレフィンコモノマーを重合形態で含むコポリマーである。用語「エチレン／α−オレフィンマルチブロックコポリマー」は、２つのブロック（ジブロック）および２つ以上のブロック（マルチブロック）を有するブロックコポリマーを含む。用語「インターポリマー」および「コポリマー」は、本明細書では互換的に使用される。コポリマー中の「エチレン」または「コモノマー」の量を指す場合、これは、その重合単位を意味することが理解される。いくつかの実施形態では、エチレン／α−オレフィンマルチブロックコポリマーは、以下の式によって表すことができる。
（ＡＢ）ｎ
【００４１】
式中、ｎは、少なくとも１であり、好ましくは１より大きい整数、例えば、２、３、４、５、１０、１５、２０、３０、４０、５０、６０、７０、８０、９０、１００、またはそれ以上であり、「Ａ」は、ハードブロックまたはセグメントを表し、「Ｂ」は、ソフトブロックまたはソフトセグメントを表す。好ましくは、ＡおよびＢは、実質的に分岐鎖状または実質的に星形の様式とは対照的に、実質的に線状の方法で、または線状の様式で、連結または共有結合される。他の実施形態では、ＡブロックおよびＢブロックは、ポリマー鎖に沿ってランダムに分布される。換言すれば、ブロックコポリマーは、通常、以下のような構造を有さない。
ＡＡＡ−ＡＡ−ＢＢＢ−ＢＢ
【００４２】
更に他の実施形態では、ブロックコポリマーは、通常、異なるコモノマー（複数可）を含む第３のタイプのブロックを有さない。更に他の実施形態では、ブロックＡおよびブロックＢの各々は、ブロック内に実質的にランダムに分布したモノマーまたはコモノマーを有する。換言すれば、ブロックＡもブロックＢも、ブロックの残りの部分とは実質的に異なる組成を有する、先端部分等の違う組成の２つ以上のサブセグメント（またはサブブロック）を含まない。
【００４３】
好ましくは、エチレンは、ブロックコポリマー全体の大部分のモル分率を含み、すなわち、エチレンは、全ポリマーの少なくとも５０モルパーセントを構成する。より好ましくは、エチレンは、少なくとも６０モルパーセント、少なくとも７０モルパーセント、または少なくとも８０モルパーセントを構成し、ポリマー全体の実質的な残部は、好ましくは３つ以上の炭素原子、または４つ以上の炭素原子を有するα−オレフィンである少なくとも１つの他のコモノマーを含む。いくつかの実施形態では、エチレン／α−オレフィンマルチブロックコポリマーは、５０モル％〜９０モル％のエチレン、または６０モル％〜８５モル％のエチレン、または６５モル％〜８０モル％のエチレンを含むことができる。多くのエチレン／オクテンマルチブロックコポリマーについて、組成物は、ポリマー全体の８０モルパーセントを超えるエチレン含量、およびポリマー全体の１０〜１５モルパーセント、または１５〜２０モルパーセントのオクテン含量を含む。
【００４４】
エチレン／α−オレフィンマルチブロックコポリマーは、様々な量の「ハード」セグメントおよび「ソフト」セグメントを含む。「ハード」セグメントは、エチレンが、ポリマーの重量に基づいて、９０重量パーセント超、または９５重量パーセント、または９５重量パーセント超、または９８重量パーセント超、最大１００重量パーセントの量で存在する重合単位のブロックである。換言すれば、ハードセグメント中のコモノマー含量（エチレン以外のモノマー含量）は、ポリマーの重量に基づいて、１０重量パーセント未満、または５重量パーセント、または５重量パーセント未満、または２重量パーセント未満であり、最低でゼロであり得る。いくつかの実施形態において、ハードセグメントは、エチレンに由来する全ての、または実質的に全ての単位を含む。「ソフト」セグメントは、コモノマー含有量（エチレン以外のモノマー含有量）が、ポリマーの重量に基づいて、５重量パーセントを超える、または８重量パーセントを超える、１０重量パーセントを超える、または１５重量パーセントを超える重合単位のブロックである。いくつかの実施形態では、ソフトセグメント中のコモノマー含量は、２０重量パーセントを超える、２５重量パーセントを超える、３０重量パーセントを超える、３５重量パーセントを超える、４０重量パーセントを超える、４５重量パーセントを超える、５０重量パーセントを超える、または６０重量パーセントを超えてもよく、最大１００重量パーセントであり得る。
【００４５】
ソフトセグメントは、エチレン／α−オレフィンマルチブロックコポリマー中に、エチレン／α−オレフィンマルチブロックコポリマーの総重量の１重量パーセント〜９９重量パーセント、または５重量パーセント〜９５重量パーセント、１０重量パーセント〜９０重量パーセント、１５重量パーセント〜８５重量パーセント、２０重量パーセント〜８０重量パーセント、２５重量パーセント〜７５重量パーセント、３０重量パーセント〜７０重量パーセント、３５重量パーセントから６５重量パーセント、４０重量パーセント〜６０重量パーセント、またはエチレン／α−オレフィンマルチブロックコポリマーの総重量の４５重量パーセント〜５５重量パーセントの量で存在し得る。逆に、ハードセグメントは、同様の範囲で存在し得る。ソフトセグメントの重量パーセントおよびハードセグメントの重量パーセントは、ＤＳＣまたはＮＭＲから得られたデータに基づいて計算され得る。かかる方法および計算は、例えば、「Ｅｔｈｙｌｅｎｅ／α−Ｏｌｅｆｉｎ  Ｂｌｏｃｋ  Ｉｎｔｅｒｐｏｌｙｍｅｒｓ」と題され、Ｃｏｌｉｎ  Ｌ．Ｐ．Ｓｈａｎ、Ｌｏｎｎｉｅ  Ｈａｚｌｉｔｔらの名において２００６年３月１５日に出願され、Ｄｏｗ  Ｇｌｏｂａｌ  Ｔｅｃｈｎｏｌｏｇｉｅｓ  Ｉｎｃ．に譲渡された米国特許第７，６０８，６６８号に開示され、その開示内容は、参照によりその全体が本明細書に組み込まれる。特に、ハードセグメントおよびソフトセグメントの重量パーセントならびにコモノマー含有量は、米国特許第７，６０８，６６８の第５７欄〜第６３欄に記載されるように決定されてもよい。
【００４６】
エチレン／α−オレフィンマルチブロックコポリマーは、好ましくは、線状に結合された（または共有結合された）２つ以上の化学的に違う領域またはセグメント（「ブロック」と称される）を含むポリマー、すなわち、ペンダントまたはグラフトされた様式ではなく、重合エチレン性官能基に関して端から端まで結合されている化学的に区別された単位を含むポリマーである。一実施形態では、ブロックは、組み込まれたコモノマーの量またはタイプ、密度、結晶化度、そのような組成のポリマーに起因する結晶のサイズ、立体規則性の種類または程度（アイソタクチックまたはシンジオタクチック）、位置規則性または位置不規則性、分岐の量（長鎖分岐または超分岐を含む）、均質性、または任意の他の化学的もしくは物理的特性において異なる。逐次モノマー付加、流動性触媒、またはアニオン重合技術によって生成されたインターポリマーを含む先行技術のブロックインターポリマーと比較して、本発明のエチレン／α−オレフィンマルチブロックコポリマーは、一実施形態においては、それらの調製に使用される複数の触媒と組み合わせたシャトル剤（複数可）の効果のために、両ポリマー多分散性（ＰＤＩまたはＭｗ／ＭｎまたはＭＷＤ）の唯一の分布、多分散ブロック長分布、および／または多分散ブロック数分布によって特徴付けられる。
【００４７】
一実施形態では、エチレン／α−オレフィンマルチブロックコポリマーは、連続プロセスで生成され、１．７〜３．５、または１．８〜３、または１．８〜２．５、または１．８〜２．２の多分散指数（Ｍｗ／Ｍｎ）を有する。バッチまたは半バッチプロセスで生成される場合、エチレン／α−オレフィンマルチブロックコポリマーは、１．０〜３．５、または１．３〜３、または１．４〜２．５、または１．４〜２のＭｗ／Ｍｎを有する。
【００４８】
さらに、エチレン／α−オレフィンマルチブロックコポリマーは、ポアソン分布ではなく、シュルツ・フロリー分布に適合するＰＤＩ（またはＭｗ／Ｍｎ）を有する。本発明のエチレン／α−オレフィンマルチブロックコポリマーは、多分散ブロック分布ならびにブロックサイズの多分散分布の両方を有する。これにより、改善された識別可能な物理的特性を有するポリマー生成物の形成が生じる。多分散ブロック分布の理論的利点は、Ｐｏｔｅｍｋｉｎ，Ｐｈｙｓｉｃａｌ  Ｒｅｖｉｅｗ  Ｅ（１９９８）５７（６），ｐｐ．６９０２−６９１２、及びＤｏｂｒｙｎｉｎ，Ｊ．Ｃｈｅｍ．Ｐｈｖｓ．Ｃｈｅｍ．Ｐｈｖｓ．（１９９７）１０７（２１），ｐｐ９２３４−９２３８において以前にモデル化され、記載されている。
【００４９】
一実施形態では、本発明のエチレン／α−オレフィンマルチブロックコポリマーは、ブロック長の最確分布を有する。
【００５０】
さらなる実施形態では、本開示のエチレン／α−オレフィンマルチブロックコポリマー、特に連続溶液重合反応器で生成されるものは、ブロック長の最確分布を有する。一実施形態では、エチレンマルチブロックコポリマーは、以下のものを有すると定義される。
【００５１】
（Ａ）約１．７〜約３．５のＭｗ／Ｍｎ、摂氏度単位での少なくとも１つの融点Ｔｍ、およびグラム／立方センチメートルでの密度ｄ、ここで、Ｔｍおよびｄの数値は、以下の関係に対応する、
Ｔｍ＞−２００２．９＋４５３８．５（ｄ）−２４２２．２（ｄ）２、および／または
【００５２】
（Ｂ）約１．７〜約３．５のＭｗ／Ｍｎ、Ｊ／ｇでの融解熱ΔＨ、および最高ＤＳＣピークと最高結晶化温度分析分留（「ＣＲＹＳＴＡＦ」）ピークとの間の温度差として定義される、摂氏でのデルタ量ΔＴによって特徴付けられ、ここで、ΔＴおよびΔＨの数値は、以下の関係を有し、
ゼロより大きく、最大１３０Ｊ／ｇのΔＨに関しては、ΔＴ＞−０．１２９９（ΔＨ）＋６２．８１、
１３０Ｊ／ｇより大きいΔＨに関しては、ΔＴ≧４８℃、
ここで、ＣＲＹＳＴＡＦピークは、累積ポリマーの少なくとも５パーセントを用いて決定され、ポリマーの５パーセント未満が同定可能なＣＲＹＳＴＡＦピークを有する場合、ＣＲＹＳＴＡＦ温度は、３０℃であり、および／または
【００５３】
（Ｃ）エチレン／α−オレフィンインターポリマーの圧縮成形フィルムで測定した３００％歪みおよび１サイクルでの弾性回復率Ｒｅ、ならびにグラム／立方センチメートルでの密度ｄ、ここで、エチレン／α−オレフィンインターポリマーが架橋相を実質的に有しない場合、Ｒｅおよびｄの数値は、以下の関係を満たし、
Ｒｅ＞１４８１−１６２９（ｄ）、および／または
【００５４】
（Ｄ）ＴＲＥＦを使用して分画したときに４０℃〜１３０℃で溶出する分子量画分であって、画分が、同温度の間で溶出する同程度のランダムエチレンインターポリマー画分のものよりも少なくとも５パーセント高いモルコモノマー含量を有することを特徴とする分子量画分、ここで、該同程度のランダムエチレンインターポリマーが、同じコモノマー（複数可）を有し、メルトインデックス、密度、およびエチレン／α−オレフィンインターポリマーのもの（ポリマー全体に基づく）の１０パーセント以内のモルコモノマー含量を有し、ならびに／または、
【００５５】
（Ｅ）２５℃での貯蔵弾性率Ｇ’（２５℃）および１００℃における貯蔵弾性率Ｇ’（１００℃）を有し、ここで、Ｇ’（２５℃）のＧ’（１００℃）に対する比率は、約１：１〜約９：１の範囲にある。
【００５６】
エチレン／α−オレフィンマルチブロックコポリマーはまた、以下を有してもよい。
【００５７】
（Ｆ）ＴＲＥＦを用いて分画したときに４０℃〜１３０℃の間で溶出する分子画分であって、画分が、少なくとも０．５〜約１までのブロックインデックスおよび約１．３を超える分子量分布Ｍｗ／Ｍｎを有することを特徴とする分子画分、ならびに／または
【００５８】
（Ｇ）０より大きく最大約１．０の平均ブロックインデックスおよび約１．３を超える分子量分布Ｍｗ／Ｍｎ。
【００５９】
本発明のエチレン／α−オレフィンマルチブロックコポリマーの調製に使用するのに好適なモノマーには、エチレンおよびエチレン以外の１つ以上の付加重合性モノマーが含まれる。適切なコモノマーの例としては、３〜３０個、または３〜２０個、または４〜１２個の炭素原子の直鎖または分岐α−オレフィン、例えば、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、および１−エイコセン；３〜３０個、または３〜２０個の炭素原子のシクロオレフィン、例えば、シクロペンテン、シクロヘプテン、ノルボルネン、５−メチル−２−ノルボルネン、テトラシクロドデセン、および２−メチル−１，４，５，８−ジメタノ−１，２，３，４，４ａ，５，８，８ａ−オクタヒドロナフタレン；ジ−およびポリオレフィン、例えば、ブタジエン、イソプレン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、および５，９−ジメチル−１，４，８−デカトリエン；ならびに３−フェニルプロペン、４−フェニルプロペン、１，２−ジフルオロエチレン、テトラフルオロエチレン、および３，３，３−トリフルオロ−１−プロペンが挙げられる。
【００６０】
一実施形態では、エチレン／α−オレフィンマルチブロックコポリマーは、スチレン、および／またはビニル芳香族モノマー、および／または共役ジエンを含まないか、または排除する。
【００６１】
実施形態において、エチレン／α−オレフィンマルチブロックコポリマーは、エチレンおよびＣ４−Ｃ８のα−オレフィンであるコモノマーからなる。Ｃ４−Ｃ８のα−オレフィンは、ブテン、ヘキセン、およびオクテンから選択される。
【００６２】
エチレン／α−オレフィンマルチブロックコポリマーは、参照により本明細書に組み込まれる、米国特許第７，８５８，７０６号に記載されているような鎖シャトリングプロセスを介して生成され得る。特に、適切な鎖シャトリング剤および関連情報は、第１６欄３９行目〜第１９欄４４行目に列記されている。適切な触媒は、第１９欄４５行目〜第４６欄１９行目に記載されていて、適切な共触媒は、第４６欄２０行目〜第５１欄２８行目に記載されている。このプロセスは、本明細書を通して記載されているが、特に第５１欄２９行目〜第５４欄５６行目に記載されている。このプロセスはまた、例えば、以下の、米国特許第７，６０８，６６８号、米国特許第７，８９３，１６６号、および米国特許第７，９４７，７９３号にも記載されている。
【００６３】
一実施形態では、エチレン／Ｃ４−Ｃ８α−オレフィンマルチブロックコポリマーは、ハードセグメントとソフトセグメントを有し、以下のものを有すると定義される。
【００６４】
１．７〜３．５のＭｗ／Ｍｎ、少なくとも１つの摂氏での融点Ｔｍ、およびグラム／立方センチメートルでの密度ｄ、ここで、Ｔｍおよびｄの数値は、以下の関係に対応し、
Ｔｍ＜−２００２．９＋４５３８．５（ｄ）−２４２２．２（ｄ）２、
ｄは、０．８６ｇ／ｃｃ、または０．８７ｇ／ｃｃ、または０．８８ｇ／ｃｃから、０．８９ｇ／ｃｃであり、
Ｔｍは、８０℃、または８５℃、または９０℃から、９５℃、または９９℃、または１００℃、または１０５℃〜１１０℃、または１１５℃、または１２０℃、または１２５℃である。
【００６５】
一実施形態では、エチレン／α−オレフィンマルチブロックコポリマーは、エチレン／オクテンマルチブロックコポリマーであり、下記（ｉ）〜（ｉｘ）の特性の１つ、いくつか、任意の組み合わせ、または全てを有する。
（ｉ）８０℃、または８５℃、または９０℃から、９５℃、または９９℃、または１００℃、または１０５℃〜１１０℃、または１１５℃、または１２０℃、または１２５℃未満の溶融温度（Ｔｍ）、および／または
（ｉｉ）０．８６ｇ／ｃｃ、または０．８６６ｇ／ｃｃ、０．８７ｇ／ｃｃ、または０．８８ｇ／ｃｃから、０．８９ｇ／ｃｃの密度、
（ｉｉｉ）５０〜８５重量％のソフトセグメントおよび４０〜１５重量％のハードセグメント、および／または
（ｉｖ）ソフトセグメント中の１０モル％、または１３モル％、または１４モル％、または１５モル％から、１６モル％、または１７モル％、または１８モル％、または１９モル％、または２０モル％のオクテン、および／または
（ｖ）ハードセグメント中の０．５モル％、または１．０モル％、または２．０モル％、または３．０モル％から、４．０モル％、または５モル％、または６モル％、または７モル％、または９モル％のオクテン、および／または
（ｖｉ）１ｇ／１０分、または２ｇ／１０分、または５ｇ／１０分、または７ｇ／１０分〜１０ｇ／１０分、または１５ｇ／１０分、または２０ｇ／１０分、または２５ｇ／１０分、または３０ｇ／１０分のメルトインデックス（ＭＩ）、および／または
（ｖｉｉ）６５、または７０、または７１、または７２から、７３、または７４、または７５、または７７、または７９、８０のショアＡ硬度、および／または
（ｖｉｉｉ）ＡＳＴＭ  Ｄ１７０８に従って測定した２１℃における３００％ｍｉｎ１変形率で、５０％、または６０％から、７０％、または８０％、または９０％の弾性回復率（Ｒｅ）、および／または
（ｉｘ）ブロックの多分散分布およびブロックサイズの多分散分布。
【００６６】
一実施形態では、エチレン／オクテンマルチブロックコポリマーは、商品名ＩＮＦＵＳＥ（商標）で販売され、Ｔｈｅ  Ｄｏｗ  Ｃｈｅｍｉｃａｌ  Ｃｏｍｐａｎｙ，Ｍｉｄｌａｎｄ，Ｍｉｃｈｉｇａｎ，ＵＳＡから入手可能である。さらなる実施形態では、エチレン／オクテンマルチブロックコポリマーはＩＮＦＵＳＥ（商標）９８０７である。
【００６７】
一実施形態では、エチレン／オクテンマルチブロックコポリマーは、ＩＮＦＵＳＥ（商標）９８１７である。
【００６８】
一実施形態では、エチレン／オクテンマルチブロックコポリマーは、ＩＮＦＵＳＥ（商標）９５００である。
【００６９】
一実施形態では、エチレン／オクテンマルチブロックコポリマーは、ＩＮＦＵＳＥ（商標）９５０７である。
【００７０】
本エチレン／α−オレフィンブロックコポリマーは、本明細書に開示される２つ以上の実施形態を含むことができる。
【００７１】
Ｂ．官能性ポリマー改質剤
第２の構造構成要素はまた、エチレン／α−オレフィンマルチブロックコポリマーに加えて、エチレン／エステルコポリマーである官能性ポリマー改質剤も含む。エチレン／エステルコポリマーは、以下の構造１を有するエチレンとエステルコモノマーとを含むエチレン系コポリマーであって、
【００７２】
【化２】
2019521884.tif 000003
【００７３】
式中、Ｒ１およびＲ２の各々は独立して、Ｃ１−Ｃ２ヒドロカルボニル基である。
【００７４】
本明細書で使用される場合、「炭化水素」は、水素および炭素のみを含有する化合物である。炭化水素は、（ｉ）分枝鎖状または非分枝鎖状、（ｉｉ）飽和または不飽和、（ｉｉｉ）環式または非環式、および（ｉｖ）（ｉ）〜（ｉｉｉ）である場合、任意の組み合わせであり得る。「ヒドロカルボニル基」は、原子価（典型的には一価）を有する炭化水素置換基である。
【００７５】
構造体（１）のエチレン／エステルコポリマーの非限定的な例としては、エチレンビニルアセテートコポリマー、エチレンメチルアクリレートコポリマー、エチレンエチルアクリレートコポリマー、およびそれらの組み合わせが挙げられる。
【００７６】
一実施形態では、構造体（１）のエチレン／エステルコポリマーは、有し、１５重量％、または２０重量％、または２３重量％、または２５重量％から、２８重量％、または３０重量％、または３５重量％のビニルアセテート含量である。重量パーセントは、エチレンビニルアセテートコポリマーの総重量に基づく。
【００７７】
一実施形態では、構造体（１）のエチレンエステルコポリマーは、１５重量％、１８重量％、または２０重量％から、２３重量％、または２５重量％のエチルアクリレート含量を有するエチレンエチルアクリレートコポリマーである。重量パーセントは、エチレンエチルアクリレートコポリマーの総重量に基づく。
【００７８】
一実施形態では、ポリマーブレンドは、７０、または７５、または８０から、８５、または９０重量パーセントのエチレン／α−オレフィンマルチブロックコポリマー、および３０、または２５、または２０から、１５または１０重量パーセントのエチレン／エステルコポリマーを含む。重量パーセントは、ポリマーブレンドの総重量に基づく。エチレン／α−オレフィンマルチブロックコポリマーの量およびエチレン／エステルコポリマーの逆数の量は、そのポリマーブレンドの１００重量％をもたらすことが理解される。
【００７９】
実施形態において、ポリマーブレンドは、７０、または７５、または８０から、８５、または９０重量パーセントのエチレン／Ｃ４−Ｃ８α−オレフィンマルチブロックコポリマーと、３０、または２５、または２０から、１５、または１０重量パーセントのエチレンエチルアクリレートコポリマーと、からなる。
【００８０】
実施形態において、ポリマーブレンドは、７０、または７５、または８０から、８５、または９０重量パーセントのエチレン／Ｃ４−Ｃ８α−オレフィンマルチブロックコポリマーと、３０、または２５、または２０から、１５、または１０重量パーセントのエチレンビニルアセテートコポリマーと、からなる。
【００８１】
一実施形態では、ポリマーブレンドは、７０、または７５、または８０から、８５、または９０重量パーセントのエチレン／Ｃ４−Ｃ８マルチブロックコポリマーと、３０、または２５、または２０から、１５または１０重量パーセントのエチレンエチルアクリレートコポリマーと、からなる。
【００８２】
３．オーバーモールド構成要素
本発明の物品は、第１の構造構成要素に付着する第２の構造要素を含む。一実施形態では、構造構成要素間の接着は、エチレン／α−オレフィンマルチブロックコポリマーとエチレン／エステルコポリマーとのポリマーブレンドを第１の構造構成要素（ポリカーボネート組成物を含む）上にオーバーモールドするオーバーモールドプロセスの結果である。この意味で、本発明の物品はオーバーモールドされた物品である。オーバーモールドされた物品は、２．５Ｎ／ｍｍ、または３．０Ｎ／ｍｍ、または３．１Ｎ／ｍｍ、または３．３Ｎ／ｍｍ、または３．５Ｎ／ｍｍ、または３．７Ｎ／ｍｍ、または３．９Ｎ／ｍｍから、４．０Ｎ／ｍｍ、または４．１Ｎ／ｍｍ、または４．３Ｎ／ｍｍ、または４．５Ｎ／ｍｍ、または４．７Ｎ／ｍｍ、または４．９Ｎ／ｍｍ、または５．０Ｎ／ｍｍの第２の構造構成要素と第１の構造構成要素との間の９０°剥離強度を呈する。
【００８３】
一実施形態では、第２の構造構成要素は、８０重量％、８３重量％、または８５重量％から、８７重量％、または８９重量％または９０重量％のエチレン／α−オレフィンマルチブロックコポリマーと、２０重量％、１７重量％、または１５重量％から、１３重量％、または１１重量％、１０重量％のエチレンビニルアセテートコポリマーを含む。エチレン／α−オレフィンマルチブロックコポリマーの量およびエチレンビニルアセテートコポリマーの逆数の量は、第２の構造構成要素の総重量に基づいて１００重量％をもたらすことが理解される。この物品は、３．０Ｎ／ｍｍ、または３．１Ｎ／ｍｍ、または３．３Ｎ／ｍｍ、または３．５Ｎ／ｍｍ、または３．７Ｎ／ｍｍ、または３．９Ｎ／ｍｍから、４．０Ｎ／ｍｍ、４．１Ｎ／ｍｍ、または４．３Ｎ／ｍｍ、または４．５Ｎ／ｍｍ、または４．７Ｎ／ｍｍ、または４．９Ｎ／ｍｍ、または５．０Ｎ／ｍｍの第２の構造構成要素と第１の構造構成要素との間との９０°剥離強度を有する。さらなる実施形態では、第２の構造構成要素は、前述の重量パーセントのエチレン／α−オレフィンマルチブロックコポリマーおよびエチレンビニルアセテートコポリマーからなり、前述の９０°剥離強度を呈する。
【００８４】
一実施形態では、第２の構造構成要素は、８０重量％、８３重量％、または８５重量％から、８７重量％、または８９重量％または９０重量％のエチレン／α−オレフィンマルチブロックコポリマーと、２０重量％、１７重量％、または１５重量％から、１３重量％、または１１重量％、１０重量％のエチレンエチルアクリレートコポリマーを含む。エチレン／α−オレフィンマルチブロックコポリマーの量およびエチレンエチルアクリレートコポリマーの相対する量は、第２の構造構成要素の総重量に基づいて１００重量％をもたらすことが理解される。この物品は、または３．０Ｎ／ｍｍ、または３．１Ｎ／ｍｍ、または３．３Ｎ／ｍｍ、または３．５Ｎ／ｍｍ、または３．７Ｎ／ｍｍ、または３．９Ｎ／ｍｍから、４．０Ｎ／ｍｍ、４．１Ｎ／ｍｍ、または４．３Ｎ／ｍｍ、または４．５Ｎ／ｍｍ、または４．７Ｎ／ｍｍ、または４．９Ｎ／ｍｍ、または５．０Ｎ／ｍｍの第２の構造構成要素と第１の構造構成要素との間との９０°剥離強度を有する。さらなる実施形態では、第２の構造構成要素は、前述の重量パーセントのエチレン／α−オレフィンマルチブロックコポリマーおよびエチレンエチルアクリレートコポリマーからなり、前述の９０°剥離強度を呈する。
【００８５】
第１の構造構成要素にオーバーモールドされた第２の構造構成要素を有するオーバーモールドされた物品の非限定的な例としては、多層シート、多層カーペット、基材上の接着層、自動車部品、基材上のコーティング、自動車パネル上の自動車表皮、多層屋根ふき建築物品、ハンドル、耐久消費財、つかみ部、手動工具（スクリュードライバー）のつかみ部、電動工具（ドリルモータ、丸鋸盤のつかみ部、ドアラッチ、ハンドル、荷物ハンドル、自動車製品（例えば、表皮、ヘッドレスト、ひじかけ、ヘッドライナ、カーペットの下に置かれたパッドなど）、射出成形玩具、コンピュータ構成要素（例えば、キーパッド、コンピュータ筐体）が挙げられる。本発明の物品は、共押出、共押出ブロー成形、または二重射出成形することもできる。暖かい基材上へのオーバーモールドおよび／またはエージングは、第１の構造構成要素と第２の構造構成要素との間の接着を改善するのに役立つと考えられる。
【００８６】
限定するものではなく、例として、本開示の実施例が提供される。
【実施例】
【００８７】
比較試料および実施例で使用された材料を以下の表１に示す。
【００８８】
【表１】
2019521884.tif 000004
【００８９】
エチレン／α−オレフィンマルチブロックコポリマーと官能性ポリマー改質剤とのポリマーブレンドを、表２に記載の加工条件下で調製し、比較試料および本発明の実施例の配合は、ポリマーブレンドの総重量に基づく重量パーセントでの量である。各ポリマーブレンドは、１５重量％の官能性ポリマー改質剤および８５重量％のＩＮＦＵＳＥ９５００エチレン／オクテンマルチブロックコポリマーを含有する。
【００９０】
配合物をドライブレンドし、表２に記載の加工条件でＫｒａｕｓｓ  Ｍａｆｆｅｉ射出成形機に供給する。ポリカーボネート（ＰＣ）プラーク（１０．１ｃｍ×１５．２ｃｍ）を第１工程で製作し、次に８０℃の真空オーブン中で２４時間コンディショニングする。コンディショニング後、ＰＣプラークを型に再挿入し、次にポリマーブレンドを上に射出してオーバーモールドされた物品を形成する。次いで、オーバーモールドされた物品を室温に冷却し、２４時間のコンディショニング後に９０°剥離試験に供する。
【００９１】
【表２】
2019521884.tif 000005
【００９２】
パーセンテージ−組成物またはブレンドの総重量に基づく重量％である。
【００９３】
比較試料（ＣＳ）、ならびにＰＣからなる第１の構造構成要素およびポリマー材料からなる第２の構造構成要素を有するオーバーモールドされた物品の実施例を表３に示す。第２の構造構成要素の組成およびオーバーモールドされた物品の９０°剥離強度の結果を、以下の表３に示す。
【００９４】
【表３】
2019521884.tif 000006
【００９５】
実施例１および２のエチレンエチルアクリレートコポリマーおよびエチレンビニルアセテートコポリマーに、１０〜２０重量％（または１５重量％）の接着改質剤を添加すると、界面結合強度の驚くべき増加が観察される。実施例１および２は、４Ｎ／ｍｍ以上の界面剥離強度を呈し、これは、ポリマーブレンド（ＴＰＥ材料）（すなわち、接着改質剤とエチレン／α−オレフィンマルチブロックコポリマーとのブレンド）の降伏応力を超える。換言すれば、オーバーモールド界面の前にＴＰＥ材料が破壊されるため、オーバーモールド界面はＴＰＥよりも強い。比較してみると、無水マレイン酸、メチルアクリレート／グリシジルメタクリレート、およびアクリル酸を含む比較試料においては、３Ｎ／ｍｍ未満の剥離強度での界面結合破壊が観察された。
【００９６】
本開示は、本明細書に含まれる実施形態および例示に限定されず、実施形態の一部、および異なる実施形態の要素の組み合わせを含む実施形態の変更された形態を、以下の特許請求の範囲内に含むことが明確に意図される。
【国際調査報告】
2019521884.tif 000008
2019521884.tif 000009